(57)【特許請求の範囲】
【請求項１】
一般式（１）：
【化１】
0005679972.tif 000071
（式中、
Ｒ１＝Ｙ−（ＣＨ２）ｎ−（Ｏ）ｍ−（ＣＨ２）ｋ−（Ｏ）ｌ−（ＣＨ２）ｐ−、又は
Ｙ−（ＣＨ２）ｎ−ＣＨ＝ＣＨ−（ＣＨ２）ｐ−（Ｏ）ｍ，−、又は
Ｙ−（ＣＨ２）ｎ−ＣＨＹ１−（Ｏ）ｍ−（ＣＨ２）ｋ−（Ｏ）ｌ−ＣＨＹ２−（ＣＨ２）ｐ−Ｙ３、又は
Ｙ−（ＣＨ２）ｎ−ＣＨＹ１−（Ｏ）ｍ−（ＣＨ２）ｋ−（Ｏ）ｌ−（ＣＨ２）ｐ−Ｙ３、又は
フッ素化アルキル基若しくはフッ素化アルコキシ基（該フッ素化アルキル基若しくは該フッ素化アルコキシ基は１個〜２０個の炭素原子を有する）であり、
Ｒ２＝Ｙ３−（ＣＨ２）ｎ−ＣＨＹ４−（Ｏ）ｍ−（ＣＨ２）ｋ−（Ｏ）ｌ−ＣＨＹ５−（ＣＨ２）ｐ−Ｙ、又は
Ｙ３−（ＣＨ２）ｎ−（Ｏ）ｍ−（ＣＨ２）ｋ−（Ｏ）ｌ−ＣＨＹ５−（ＣＨ２）ｐ−Ｙであり、
Ｒ２はキラル置換基であり、Ｒ１は６個〜２５個の炭素原子を有する非キラルな直鎖又は分岐鎖のアルキル残基であり、
Ｙは、各記載において及び互いに独立して、Ｈ原子、Ｆ原子及びＣｌ原子のうちの１つ、又は−ＣＮ基、−Ｓ−ＣＮ基、−Ｏ−ＣＦ３基、−ＣＦ３基、−ＣＯ−ＣＨ３基、−ＣｉＨ２ｉ＋１基、−Ｏ−ＣｉＨ２ｉ＋１基、−ＣＯ−Ｏ−ＣｉＨ２ｉ＋１基若しくは−Ｏ−ＣＯ−ＣｉＨ２ｉ＋１基のうちの１つを表し、
Ｙ１、Ｙ２は、各記載において及び互いに独立して、Ｆ原子及びＣｌ原子のうちの１つ、又は−ＣＮ基、−ＣＦ３基、−ＣｊＨ２ｊ＋１基、−Ｏ−ＣｊＨ２ｊ＋１基、−ＣＯ−Ｏ−ＣｊＨ２ｊ＋１基、−Ｏ−ＣＯ−ＣｊＨ２ｊ＋１基のうちの１つ、又は非同時にＨ原子、又は同時にＨ原子を表し、
Ｙ３は、各記載において及び互いに独立して、単結合又は−Ｏ−原子のうちの１つを表し、
Ｙ４、Ｙ５は、各記載において及び互いに独立して、Ｆ原子、Ｃｌ原子のうちの１つ、又は−ＣＮ基、−ＣＦ３基、−ＣｈＨ２ｈ＋１基、−Ｏ−ＣｈＨ２ｈ＋１基、−ＣＯ−Ｏ−ＣｈＨ２ｈ＋１基、−Ｏ−ＣＯ−ＣｈＨ２ｈ＋１基のうちの１つ、又は非同時にＨ原子を表し、
ｎ、ｐ、ｋ、ｊ、ｉ、ｈは各々、ｎ、ｐ、ｋ、ｊ、ｉ及びｈの各々に関して独立して０〜７の値をとり、
ｍ、ｌは独立して０又は１を表し、ｌ＝ｍ＝０である場合ｉ＋ｋ＋ｎ＋ｐは少なくとも６であり、
ただし、Ｙ、Ｙ１、Ｙ２、Ｙ３、Ｙ４、Ｙ５、ｈ、ｉ、ｊ、ｋ、ｌ、ｍ、ｎ及びｐは、Ｒ２が少なくとも１つのキラル中心を有するキラル置換基であるように選択され、
Ｋは、単結合、又は
シクロヘキサン、シクロヘキセン、ベンゼン、ピリジン、ピリミジン、テトラジン、１，３，２−ジオキサボリナン、ヘキサヒドロピリジン、ヘキサヒドロピリミジン、ヘキサヒドロピリダジン、ヘキサヒドロピラジン、並びにヘキサヒドロトリアジン及びテトラヒドロオキサジンの異性体からなる群より選択される六員環系、又は
シクロブタン環、シクロペンタン環、シクロヘプタン環及びシクロオクタン環、又は
これらの環化合物のいずれかから誘導される少なくとも部分的に不飽和の環化合物を表し、次の環との又は置換基Ｒ１との化学結合の一部分を形成する２つの原子の間のこれらの環又は環系における原子の数は、各々の場合において同じ原子から出発して時計回りの方向に計測した場合及び反時計回りの方向に計測した場合に２つ以上は異ならず、
Ａ、Ａ１は０又は１の値をとり、Ｋが単結合である場合Ａ及びＡ１のうちの１つだけが０であり、
Ｋ１〜５は各々、互いに独立して、ベンゼン、ピリジン、ピリミジン、テトラジン、１，３，２−ジオキサボリナン、ヘキサヒドロピリジン、ヘキサヒドロピリミジン、ヘキサヒドロピリダジン、ヘキサヒドロピラジン、ヘキサヒドロトリアジン、テトラヒドロオキサジンの異性体から、及びこれらの環化合物のいずれかから誘導される少なくとも部分的に不飽和の環化合物からなる群より選択される六員環系を表し、
Ｘ１〜２０は、互いに独立して、アルキル基、又はアルコキシ基、又はフッ素化アルキル基、又はフッ素化アルコキシ基、又はＨ原子、又はハロゲン原子のうちの１つ、又は各々の場合において互いに独立して１個〜２０個の炭素原子を有するアルキル基、アルコキシ基、フッ素化アルキル基及びフッ素化アルコキシ基のうちの１つを表し、
連続する環の外側の環、すなわちそれぞれ置換基Ｒ１及びＲ２を保有する環は、２位、３位、５位及び６位に置換基を保有せず、
Ｋ１、Ｋ２、Ｋ３、Ｋ４及びＫ５からの環のうちの少なくとも３つの連続する環は、ベンゼン、ピリジン、ピリミジン及びテトラジンからなる環の群から互いに独立して選択される芳香環又はヘテロ芳香環であり、連続する環とは、１つの環の成員である１つの原子が次の環の成員である１つの原子と直接結合することにより互いと直接結合した環を意味する）のキラル液晶化合物。
【請求項２】
Ｒ１＝Ｙ−（ＣＨ２）ｎ−（Ｏ）ｍ−（ＣＨ２）ｋ−（Ｏ）ｌ−（ＣＨ２）ｐ−であり、
ｎが３〜７の値をとり、
Ｋが単結合を表し、
Ａ＝１であり、
Ｋ１〜５が、互いに独立して、ベンゼン環又はピリジン環又はピリミジン環を表し、
Ｘ１〜２０が、互いに独立して、−ＣＨ３基、−Ｃ２Ｈ５基、−Ｏ−ＣＨ３基、−ＣＦ３基及び−Ｏ−ＣＦ３基のうちの１つ、又はＨ原子、Ｆ原子及びＣｌ原子のうちの１つを表す請求項１に記載のキラル液晶化合物。
【請求項３】
Ｒ１＝Ｙ−（ＣＨ２）ｎ−ＣＨＹ１−（Ｏ）ｍ−（ＣＨ２）ｋ−（Ｏ）ｌ−ＣＨＹ２−（ＣＨ２）ｐ−Ｙ３であり、
Ｋが単結合を表し、
Ａ＝１であり、Ａ１が０又は１の値をとり、
Ｋ１〜５が、互いに独立して、ベンゼン環又はピリジン環又はピリミジン環を表し、
Ｘ１〜２０が、−ＣＨ３基若しくは−Ｃ２Ｈ５基若しくは−Ｏ−ＣＨ３基若しくは−ＣＦ３基若しくは−Ｏ−ＣＦ３基又はＨ原子若しくはＦ原子若しくはＣｌ原子を表す請求項１に記載のキラル液晶化合物。
【請求項４】
Ｒ１＝Ｙ−（ＣＨ２）ｎ−（Ｏ）ｍ−（ＣＨ２）ｋ−（Ｏ）ｌ−（ＣＨ２）ｐ−、又は
Ｙ−（ＣＨ２）ｎ−ＣＨＹ１−（Ｏ）ｍ−（ＣＨ２）ｋ−（Ｏ）ｌ−ＣＨＹ２−（ＣＨ２）ｐ−Ｙ３であり、
Ｋが、ベンゼン環、ピリジン環、ピリミジン環、シクロブタン環、シクロペンタン環、シクロヘプタン環及びシクロオクタン環のうちの１つを表し、
Ａ＝１、Ａ１＝０であり、
Ｋ１〜４が、ベンゼン環又はピリジン環又はピリミジン環を表し（Ｋ１及びＫ３がベンゼン環である場合を除く）、
Ｘ１〜１６が、互いに独立して、−ＣＨ３基、−Ｃ２Ｈ５基、−Ｏ−ＣＨ３基、−ＣＦ３基及び−Ｏ−ＣＦ３基のうちの１つ、又はＨ原子、Ｆ原子及びＣｌ原子のうちの１つを表す請求項１に記載のキラル液晶化合物。
【請求項５】
Ｒ１＝Ｙ−（ＣＨ２）ｎ−（Ｏ）ｍ−（ＣＨ２）ｋ−（Ｏ）ｌ−（ＣＨ２）ｐ−であり、
ｎが３〜７の値をとり、
Ｋが単結合を表し、
Ａ＝１、Ａ１＝０であり、
Ｋ１〜５が、互いに独立して、ベンゼン環又はピリジン環又はピリミジン環を表し、
Ｘ１〜１６が、互いに独立して、Ｈ原子を表し、Ｘ１〜１６の７つ以下がハロゲン原子又は−ＣＨ３基又は−ＣＦ３基であることができる請求項１に記載のキラル液晶化合物。
【請求項６】
式１における少なくとも３つの連続する環が、隣接する環又は結合と１位及び４位において連結したフェニレン環である請求項１に記載のキラル液晶化合物。
【請求項７】
各々が１位及び４位において連結した４つ又は５つのフェニレン環を有する請求項６に記載のキラル液晶化合物。
【請求項８】
アルキル残基Ｒ１が、その炭素原子のうちの１つにより前記外側のフェニレン環とパラ位において直接連結した請求項６に記載のキラル液晶化合物。
【請求項９】
ｇ個の連続する環（該環をＫ、Ｋ１、Ｋ２、Ｋ３、…、Ｋｇ−１と称する）において、任意の環Ｋｆ（ｆは０（この場合Ｋｆ＝Ｋ）、１（この場合Ｋｆ＝Ｋ１）、２（この場合Ｋｆ＝Ｋ２）等からｇ−１（この場合Ｋｆ＝Ｋｇ−１）までの値をとり得る）に関して、２位、３位、５位又は６位において置換基を有する２つの環Ｋｆ１及びＫｆ２（ｆ２＞ｆ１）について、全ての環Ｋｆ（ｆ２＞ｆ＞ｆ１）が２位、３位、５位又は６位において少なくとも１つの置換基を有する請求項６に記載のキラル液晶化合物。
【請求項１０】
Ｒ２基における前記少なくとも１つのキラル中心が、１つのエーテル結合−Ｏ−、又は非キラルなアルキレン基−ＣＹ６Ｙ６−、又は非キラルな式−Ｏ−ＣＹ６Ｙ６−の基、又は式−ＣＨ２−ＣＹ６Ｙ６−の基、又は非キラルな式−ＣＹ６Ｙ６−ＣＨ２−の基、又は非キラルな式−Ｏ−ＣＹ６Ｙ６−ＣＨ２−の基により環Ｋ４又は環Ｋ５から離れており、Ｙ６がＨ、Ｆ、Ｃｌ、−ＣＮ、ＣＦ３、−ＣｑＨ２ｑ＋１、−Ｏ−ＣｑＨ２ｑ＋１、−ＣＯ−Ｏ−ＣｑＨ２ｑ＋１であり、ｑが１〜１１である請求項６に記載のキラル液晶化合物。
【請求項１１】
少なくとも２つの化合物を含有する液晶混合物であって、０．５％〜９９．５％の質量分率の少なくとも１種以上の誘電性有機化合物、及び９９．５％〜０．５％の質量分率の請求項１〜１０のいずれか一項に記載された、少なくとも１種以上の化合物を含む液晶混合物。
【請求項１２】
強誘電特性を有し、誘電性有機化合物として５％〜９０％の質量分率の少なくとも１種以上の非キラル又はキラルスメクティック化合物、及び１０％〜９５％の質量分率の少なくとも１種以上の、請求項１〜１０のいずれか一項に記載された化合物を含む請求項１１に記載の液晶混合物。
【請求項１３】
前記少なくとも１種以上の非キラル又はキラルスメクティック化合物の質量分率が３０％〜７０％であり、前記少なくとも１種以上の、請求項１〜１０のいずれか一項に記載された化合物の質量分率が７０％〜３０％である請求項１２に記載の強誘電性液晶混合物。
【請求項１４】
キラルネマティック特性を有し、誘電性有機化合物として５０％〜９９．５％の質量分率の少なくとも１種以上のキラルでもなくキラルネマティックでもない化合物、及び０．５％〜５０％の質量分率の少なくとも１種以上の、請求項１〜１０のいずれか一項に記載された化合物を含む請求項１１に記載の液晶混合物。
【請求項１５】
前記少なくとも１種以上のキラルでもなくキラルネマティックでもない化合物の質量分率が７０％〜９９．５％であり、前記少なくとも１種以上のキラルでもなくキラルネマティックでもない化合物が正の誘電異方性を有し、前記少なくとも１種以上の、請求項１〜１０のいずれか一項に記載された化合物の質量分率が３０％〜０．５％である請求項１４に記載のキラルネマティック液晶混合物。
【請求項１６】
前記少なくとも１種以上のキラルでもなくキラルネマティックでもない化合物の質量分率が７０％〜９９．５％であり、前記少なくとも１種以上のキラルでもなくキラルネマティックでもない化合物が負の誘電異方性を有し、前記少なくとも１種以上の、請求項１〜１０のいずれか一項に記載された化合物の質量分率が３０％〜０．５％である請求項１５に記載のキラルネマティック液晶混合物。
【請求項１７】
少なくとも３種の化合物を含有し、前記少なくとも１種以上の、請求項１〜１０のいずれか一項に記載された化合物の質量分率が０．５％〜５０％であり、少なくとも２種以上の誘電性有機化合物が存在し、このような誘電性有機化合物の質量分率の合計が５０％〜９９．５％であり、このような誘電性有機化合物の少なくとも１つがキラルでもなくキラルネマティックでもなく、このような誘電性有機化合物の少なくとも１種がスメクティック化合物である請求項１１に記載の液晶混合物。
【請求項１８】
請求項１１〜１７のいずれか一項に記載された、少なくとも１種以上の液晶混合物を含有するパッシブマトリクス（静的又は多重化）アドレス指定による液晶ディスプレイ。
【請求項１９】
請求項１１〜１７のいずれか一項に記載された、少なくとも１種以上の液晶混合物を含有するアクティブマトリクス（ＴＦＴ）アドレス指定による液晶ディスプレイ。
【請求項２０】
請求項１２又は１３に記載の液晶混合物を含有するパッシブマトリクス（静的又は多重化）アドレス指定による強誘電性液晶ディスプレイ。
【請求項２１】
請求項１２又は１３に記載の液晶混合物を含有するアクティブマトリクス（ＴＦＴ）アドレス指定による強誘電性液晶ディスプレイ。
【請求項２２】
請求項１２又は１３に記載の液晶混合物を含有する双安定の強誘電性液晶ディスプレイ。
【請求項２３】
請求項１４〜１６のいずれか一項に記載された、少なくとも１種以上の液晶混合物を含有するパッシブマトリクス（静的又は多重化）アドレス指定によるコレステリック液晶ディスプレイ。
【請求項２４】
請求項１４〜１６のいずれか一項に記載された、少なくとも１種以上の液晶混合物を含有するアクティブマトリクス（ＴＦＴ）アドレス指定によるコレステリック液晶ディスプレイ。
【請求項２５】
請求項１４〜１６のいずれか一項に記載された、少なくとも１種以上の液晶混合物を含有する双安定のコレステリック液晶ディスプレイ。
【請求項２６】
請求項１４に記載の液晶混合物を含有する選択反射コレステリック液晶ディスプレイ。
【発明の詳細な説明】
【技術分野】
【０００１】
本発明は、キラル化合物、強誘電性液晶組成物、及びこのような強誘電性液晶組成物を含む機械的にかつ衝撃に安定な強誘電性液晶ディスプレイ（ＬＣＤ）、並びにコレステリック液晶組成物、及びこのようなコレステリック液晶組成物を含む、パッシブマトリクス（静的若しくは多重化）又はアクティブマトリクス（ＴＦＴ）アドレス指定による高速スイッチング、低作動電圧及び単安定(monostable)又は双安定(bistable)のコレステリックＬＣＤに関する。
【背景技術】
【０００２】
強誘電性及び他のキラル液晶化合物は、特許文献１、特許文献２、特許文献３、特許文献４、特許文献５、特許文献６、特許文献７、特許文献８、特許文献９、特許文献１０、特許文献１１、特許文献１２、特許文献１３、特許文献１４及び特許文献１５に開示されている。
【０００３】
しかしながら、従来技術の化合物は、上で言及されるような強誘電性及びコレステリック液晶ディスプレイにおける用途に関して、まだ十分に満足のいくものではなく、全ての要求を満たしている訳ではない。特に、衝撃に安定な強誘電性液晶ディスプレイ、及び同時に高速スイッチング、低作動電圧、単安定又は双安定のキラルネマティックＬＣＤの製造を可能とする化合物が必要とされている。本発明との関連では、「コレステリック」及び「キラルネマティック」という記載は同意義とみなされると理解される。
【０００４】
特許文献１０において、ネマティック液晶混合物の成分として使用することができる数種類の非キラルなフッ素含有４，４−ビス−（シクロヘキシル）−ビフェニル誘導体が開示されている（実施例３〜実施例５）。Ｒ１又はＲ２１が分岐している（それ故にキラルの）場合があることが言及されているが、このようなキラル化合物、これらの特性、及びこれらに基づく液晶混合物の特性についての情報は存在しない。これらの化合物を、
−コレステリック相の広い温度範囲（−３０℃から１００℃まで）、良好な動的パラメータ（５ｍｓ又は１０ｍｓ未満のレスポンス時間を含む）、低いしきい値電圧及び飽和電圧（２０Ｖ未満）、電気光学曲線の良好なシャープネス、並びに双安定テクスチャの良好な機械的、熱的及び長期的安定性を有するコレステリック液晶混合物、並びに
−種々の値の光学異方性（Δｎ）及び自発分極、並びに強誘電性相の広い温度範囲を有する強誘電性液晶混合物、又は種々の値の螺旋ピッチ及び光学異方性（Δｎ）、正の若しくは負の誘電異方性（Δε）、所要の値の弾性定数（特にＫ２２）、並びにコレステリック相の広い温度範囲を有するキラルネマティック混合物
の調製に使用することができないことは、特許文献１０の記載から明らかである。
【０００５】
特許文献１０の化合物及び液晶混合物では、配向材料と組み合わせて、低作動電圧及び高コントラスト比を有する衝撃に安定な強誘電性液晶ディスプレイ（ＬＣＤ）、又は高速スイッチング、低作動電圧、単安定若しくは双安定のキラルネマティックＬＣＤを作り出すことは可能とならない。
【０００６】
最後に、特許文献１０のキラル化合物は、現実的には実際の用途に使用することができない。このような化合物に至るまでの合成経路は、本発明の化合物及び特許文献１０の非キラル化合物と対照的に多段式であり、これらの化合物の最終的な収率は非常に低い。さらに、出発材料：キラルな４−アルキルシクロヘキサノン、グリニャール試薬等は調製するのが非常に困難であることに留意すべきである。
【０００７】
特許文献１１では、数種類のキラルなフッ素含有テルフェニル、及び非キラルなクアテルフェニルのみが開示されており、これらの化合物は強誘電性液晶混合物の成分として使用することができる（実施例１２及び実施例１３、並びに実施例１４〜実施例２４を参照されたい）。キラルなクアテルフェニル、これらの特性、及びこれらに基づく液晶混合物の特性についての情報は存在しない。
【０００８】
特許文献１２及び特許文献１では、乳酸誘導体及びキラルなシクロヘキシル誘導体が開示されており、これらは式（１）の化合物と異なっており、狭い温度範囲においてしか液晶相を形成せず、
−コレステリック相の広い有効な温度範囲（−３０℃から１００℃まで）、良好な動的パラメータ（５ｍｓ又は１０ｍｓ未満のレスポンス時間を含む）、低いしきい値電圧及び飽和電圧（２０Ｖ未満）、電気光学曲線の良好なシャープネス、並びに双安定テクスチャの良好な機械的、熱的及び長期的安定性を有するコレステリック液晶混合物、並びに
−種々の値の光学異方性（Δｎ）及び自発分極、並びに強誘電性相の広い温度範囲を有する強誘電性液晶混合物、又は種々の値の螺旋ピッチ及び光学異方性（Δｎ）、正の若しくは負の誘電異方性（Δε）、所要の値の弾性定数（特にＫ２２）、並びにコレステリック相の広い温度範囲を有するキラルネマティック混合物
の調製のためにこれらを使用することを可能とする特性を有しない。
【０００９】
特許文献１２及び特許文献１の化合物及び液晶混合物では、配向材料と組み合わせて、低作動電圧及び高コントラスト比を有する衝撃に安定な本発明の強誘電性液晶ディスプレイ（ＬＣＤ）、又は高速スイッチング、低作動電圧、単安定若しくは双安定のキラルネマティックＬＣＤを作り出すことは可能とならない。
【００１０】
同様に、特許文献７、特許文献８、特許文献３、特許文献５、特許文献４、特許文献１３及び特許文献１４では、キラルなテルフェニル、２，５−ジフェニル−ピリジン、及び他の化合物が開示されており、これらは一般式（１）に該当しない。
【００１１】
先に記載された４−ペンチル−３’’−クロロ−４’’’−（２−メチルブチルオキシ）クアテルフェニルは、高温及び狭い温度範囲においてＳｍ Ｃ＊相を形成し、低い自発分極を有し、このことにより、低作動電圧、高コントラスト比、及びＳｍ Ｃ＊相の広い温度範囲を有する衝撃に安定な強誘電性液晶ディスプレイ（ＬＣＤ）の調製のためにこの化合物を使用することが可能とならない。
【００１２】
上述した理由のために、そこで記載された４−デシルオキシ−３’’−メチル−４’’’−クアテルフェニルカルボン酸のキラルエステルを、低作動電圧、高コントラスト比、及びＳｍ Ｃ＊相の広い温度範囲を有する衝撃に安定な強誘電性液晶ディスプレイ（ＬＣＤ）の調製のために使用することができない。これらの化合物はＳｍ Ｃ＊相を形成しない。さらに、これらの化合物までの合成経路は、本発明の化合物をもたらす合成経路と対照的に多段式であり、中間体４−デシルオキシ−３’’−メチル−４’’’−クアテルフェニルカルボン酸及び最終生成物の調製及び精製は、実行するのが難しい。
【００１３】
特許文献１、特許文献２、特許文献３、特許文献４、特許文献５、特許文献６、特許文献７、特許文献８、特許文献９、特許文献１０、特許文献１１、特許文献１２、特許文献７、特許文献１３、特許文献１４及び特許文献１５のキラル化合物は、式（Ｉ）の化合物とは反対に、分子のこのような堅固なロッド形状の中心コアを有さず、１０℃から１５４℃までの温度範囲全体においてスメクティックＣ相を形成する訳ではないことに留意すべきである。これらの化合物は、分子の断片の立体配座（conformation）変化、及びこれらの変化の温度、圧力等に対する強い依存性を特徴としており、このことにより、低作動電圧及び高コントラスト比を有する、衝撃に安定な強誘電性ＬＣＤ、又は単安定若しくは双安定のキラルネマティックＬＣＤの調製のためにこれらを使用することが可能とならない。
【００１４】
低い電力消費、高速のレスポンス時間、及び画素の双安定性は、デバイスが電界の非存在下で２つ以上の安定状態を有する場合、ＬＣＤにとってさらに望ましい特質である。双安定のキラルネマティックデバイス、例えば特許文献１６及び特許文献１７に記載されるものは、ライン毎に駆動することができ、一度表示されると、スクリーンの残りを更新しながら情報が格納され、単純マトリクスアドレス指定が利用され得る。
【００１５】
しかしながら、既知のキラル化合物では、コレステリック相の広い有効な温度範囲（−３０℃から１００℃まで）、良好な動的パラメータ（５ｍｓ又は１０ｍｓ未満のレスポンス時間を含む）、低いしきい値電圧及び飽和電圧（２０Ｖ未満）、電気光学曲線の良好なシャープネス、並びに双安定テクスチャの良好な機械的、熱的及び長期的安定性を有する液晶混合物を得ることは可能とならない。
【００１６】
強誘電性液晶（ＦＬＣ）も、将来のディスプレイデバイスにおける有効な材料に関して興味深い候補である。ＦＬＣは高速レスポンス、広い視野角、及び双安定の記憶機能を示し、光シャッター及びディスプレイの用途のために検討されている。強誘電性液晶ディスプレイ（ＦＬＣＤ）は、高速作動、面内（in-plane）スイッチング及び超高解像度を特徴とする。
【００１７】
しかしながら、ジグザグ欠陥、機械的安定性及びＤＣ電圧平衡に関する技術的な問題が、依然としてＦＬＣＤが広範に適用されることを妨げている。ジグザグ欠陥はデバイスの電気光学（ＥＯ）特性を損なう傾向があり、機械的にかつ衝撃に敏感なＦＬＣ配向及び残留電圧が、長期的安定性に関する懸念を引き起こす。ディスプレイの記憶機能及びコントラスト比を悪化させるジグザグ欠陥の出現のために、欠陥のないＦＬＣＤを作製することは困難である（非特許文献１）。
【００１８】
高い駆動電圧（２０Ｖから４０Ｖまで）、低いセルギャップ（２μｍ未満）、グレースケールがないこと、安定な室温材料及び温度範囲が広い材料の不足、並びに最適化されていないＦＬＣ材料及び配向状態により熱的ストレス及び機械的ストレスから生じるディスプレイセルにおける構造的欠陥を含む、ＦＬＣＤによる他の問題が存在する。
【先行技術文献】
【特許文献】
【００１９】
【特許文献１】国際公開第９６／００７１０号
【特許文献２】欧州特許出願公開第０  ３３９  ４１４号
【特許文献３】欧州特許出願公開第０  ３６０  ０４２号
【特許文献４】欧州特許出願公開第０  ３０６  １９５号
【特許文献５】英国特許出願公開第２  ２００  ９１２号
【特許文献６】米国特許第７，０２２，２５９号
【特許文献７】米国特許第５，４９４，６０５号
【特許文献８】米国特許第５，３８２，３８０号
【特許文献９】米国特許第５，２５０，２２２号
【特許文献１０】米国特許第４，４１９，２６４号
【特許文献１１】国際公開第８９／０２４２５号
【特許文献１２】欧州特許出願公開第０  ３２９  １５３号
【特許文献１３】米国特許第５，４８６，３０９号
【特許文献１４】米国特許第５，３５８，６６３号
【特許文献１５】米国特許第４，７８０，２４１号
【特許文献１６】米国特許第６，９２８，２７１号
【特許文献１７】国際公開第２００４／１０４９８０号
【非特許文献】
【００２０】
【非特許文献１】S. T. Lagerwall, Ferroelectric and Antiferroelectric Liquid Crystals, Wiley-VCH, Weinheim and New York, 1999
【発明の概要】
【００２１】
本発明は、結晶相からスメクティックＢ相若しくはＣ＊相若しくはＡ相又はコレステリック相までの低い温度での転移を示し、広い温度範囲にわたり液晶スメクティック相及びキラルネマティック（＝コレステリック）相を示すキラル化合物を提供することにより、従来技術の問題を克服する。これらの化合物は分子の堅固なロッド形状の中心コアを有し、分子の断片の立体配座変化の温度、圧力等に対する依存性の弱さを特徴とし、このことにより、低作動電圧及び高コントラスト比を有する、衝撃に安定な強誘電性ＬＣＤ、又は単安定若しくは双安定のキラルネマティックＬＣＤの調製のためにこれらを使用することが可能となる。
【００２２】
広い温度範囲にわたり及び低い温度でコレステリック相又はスメクティックＣ＊相を形成する、コレステリック及び強誘電性液晶混合物を提供することが本発明の別の目的である。
【００２３】
本発明のさらなる目的は、広範な温度にわたり及び既に非常に低い温度で作動させることができる、高速スイッチング、低作動電圧、単安定又は双安定のコレステリック液晶ディスプレイ、及び衝撃に安定な強誘電性液晶ディスプレイを提供することである。
【００２４】
これらの目的は、一般式（１）：
【００２５】
【化１】
0005679972.tif 000002
【００２６】
（式中、
Ｒ１＝Ｙ−（ＣＨ２）ｎ−（Ｏ）ｍ−（ＣＨ２）ｋ−（Ｏ）ｌ−（ＣＨ２）ｐ−、又は
Ｙ−（ＣＨ２）ｎ−ＣＨ＝ＣＨ−（ＣＨ２）ｐ−（Ｏ）ｍ，−、又は
Ｙ−（ＣＨ２）ｎ−ＣＨＹ１−（Ｏ）ｍ−（ＣＨ２）ｋ−（Ｏ）ｌ−ＣＨＹ２−（ＣＨ２）ｐ−Ｙ３、又は
Ｙ−（ＣＨ２）ｎ−ＣＨＹ１−（Ｏ）ｍ−（ＣＨ２）ｋ−（Ｏ）ｌ−（ＣＨ２）ｐ−Ｙ３、又は
フッ素化アルキル基若しくはフッ素化アルコキシ基（該フッ素化アルキル基若しくは該フッ素化アルコキシ基は１個〜２０個の炭素原子を有する）であり、
Ｒ２＝Ｙ３−（ＣＨ２）ｎ−ＣＨＹ４−（Ｏ）ｍ−（ＣＨ２）ｋ−（Ｏ）ｌ−ＣＨＹ５−（ＣＨ２）ｐ−Ｙ、又は
Ｙ３−（ＣＨ２）ｎ−（Ｏ）ｍ−（ＣＨ２）ｋ−（Ｏ）ｌ−ＣＨＹ５−（ＣＨ２）ｐ−Ｙであり、
Ｙは、各記載において（in each occurrence）及び互いに独立して、Ｈ原子、Ｆ原子及びＣｌ原子のうちの１つ、又は−ＣＮ基、−Ｓ−ＣＮ基、−Ｏ−ＣＦ３基、−ＣＦ３基、−ＣＯ−ＣＨ３基、−ＣｉＨ２ｉ＋１基、−Ｏ−ＣｉＨ２ｉ＋１基、−ＣＯ−Ｏ−ＣｉＨ２ｉ＋１基若しくは−Ｏ−ＣＯ−ＣｉＨ２ｉ＋１基のうちの１つを表し、
Ｙ１、Ｙ２は、各記載において及び互いに独立して、Ｆ原子及びＣｌ原子のうちの１つ、又は−ＣＮ基、−ＣＦ３基、−ＣｊＨ２ｊ＋１基、−Ｏ−ＣｊＨ２ｊ＋１基、−ＣＯ−Ｏ−ＣｊＨ２ｊ＋１基、−Ｏ−ＣＯ−ＣｊＨ２ｊ＋１基のうちの１つ、又は非同時にＨ原子、又はＲ２がキラル置換基である場合同時にＨ原子を表し、
Ｙ３は、各記載において及び互いに独立して、単結合又は−Ｏ−原子のうちの１つを表し、
Ｙ４、Ｙ５は、各記載において及び互いに独立して、Ｆ原子、Ｃｌ原子のうちの１つ、又は−ＣＮ基、−ＣＦ３基、−ＣｈＨ２ｈ＋１基、−Ｏ−ＣｈＨ２ｈ＋１基、−ＣＯ−Ｏ−ＣｈＨ２ｈ＋１基、−Ｏ−ＣＯ−ＣｈＨ２ｈ＋１基のうちの１つ、又は非同時にＨ原子、又はＲ１がキラル置換基である場合同時にＨ原子を表し、
ｎ、ｐ、ｋ、ｊ、ｉ、ｈは各々、ｎ、ｐ、ｋ、ｊ、ｉ及びｈの各々に関して独立して０〜７の値をとり、
ｍ、ｌは独立して０又は１を表し、ｌ＝ｍ＝０である場合ｉ＋ｋ＋ｎ＋ｐは少なくとも６であり、
ただし、Ｙ、Ｙ１、Ｙ２、Ｙ３、Ｙ４、Ｙ５、ｈ、ｉ、ｊ、ｋ、ｌ、ｍ、ｎ及びｐは、Ｒ１及びＲ２の少なくとも１つが少なくとも１つのキラル中心を有するキラル置換基であるように選択され、
Ｋは、単結合、又はシクロヘキサン、シクロヘキセン、ベンゼン、ピリジン、ピリミジン、テトラジン、１，３，２−ジオキサボリナン、ヘキサヒドロピリジン、ヘキサヒドロピリミジン、ヘキサヒドロピリダジン、ヘキサヒドロピラジン、ヘキサヒドロトリアジン、テトラヒドロオキサジン、シクロブタン環、シクロペンタン環、シクロヘプタン環及びシクロオクタン環の異性体からなる群から、並びにこれらの環化合物のいずれかから誘導される少なくとも部分的に不飽和の環化合物から選択される六員環系を表し、次の環との又は置換基Ｒ１との化学結合の一部分を形成する２つの原子の間のこれらの環又は環系における原子の数は、各々の場合において同じ原子から出発して時計回りの方向に計測した場合及び反時計回りの方向に計測した場合に２つ以上異ならず、
Ａ、Ａ１は０又は１の値をとり、Ｋが単結合である場合Ａ及びＡ１のうちの１つだけが０であり、
Ｋ１〜５は各々、互いに独立して、ベンゼン、ピリジン、ピリミジン、テトラジン、１，３，２−ジオキサボリナン、ヘキサヒドロピリジン、ヘキサヒドロピリミジン、ヘキサヒドロピリダジン、ヘキサヒドロピラジン、ヘキサヒドロトリアジン、テトラヒドロオキサジンの異性体から、及びこれらの環化合物のいずれかから誘導される少なくとも部分的に不飽和の環化合物からなる群から選択される六員環系を表し、
Ｘ１〜２０は、互いに独立して、アルキル基、又はアルコキシ基、又はフッ素化アルキル基、又はフッ素化アルコキシ基、又はＨ原子、又はハロゲン原子のうちの１つ、又は各々の場合において互いに独立して１個〜２０個の炭素原子を有するアルキル基、アルコキシ基、フッ素化アルキル基及びフッ素化アルコキシ基のうちの１つを表し、
Ｋ１、Ｋ２、Ｋ３、Ｋ４及びＫ５からの環のうちの少なくとも３つの連続する環は、ベンゼン、ピリジン、ピリミジン及びテトラジンからなる環の群から互いに独立して選択される芳香環又はヘテロ芳香環であり、連続する環とは、１つの環Ｋｑの成員である１つの原子が隣接する環Ｋｑ−１又はＫｑ＋１（ｑは２〜４の整数である）の成員である１つの原子と直接結合することにより互いと直接結合した環を意味する）
の堅固な中心コア多環（polyring）キラル液晶化合物を提供することにより達成された。
【発明を実施するための形態】
【００２７】
式１から除かれる（except）化合物は、無衝撃（shock-free）特性に関して性能がより低い（除かれる分子を含むＬＣＤセルのコントラスト比が、幾何学的偏差に対するコントラスト比の著しい減少を示す）ことが見出された。
【００２８】
本発明の別の好ましい実施形態では、六員環Ｋ及びＫ１〜５の１つ又は複数が、シクロブタン、オキセタンからなる群から選択される四員環からなる群から、シクロペンタン、シクロペンテン、ピロリドン、イミダゾリジン、テトラヒドロフランからなる群から、ジシクロペンタンから、ペルヒドロアズレンから選択される五員環から、シクロヘプタン、シクロヘプテン、オキセパン、ジオキセパン、アゼパン、ジアゼパンからなる群から選択される七員環から、並びにシクロオクタン、シクロオクテンからなる群から選択される八員環、及び少なくとも１つの炭素原子が窒素原子又は酸素原子により置換された複素八員環から、並びに以上で言及されたこれらの環化合物のいずれかから誘導される少なくとも部分的に不飽和の環化合物から選択される環系により置き換えられていてもよく、次の環との又は置換基Ｒ１及びＲ２のうちの１つとの連結の一部分を形成する２つの原子の間のこれらの環又は環系における原子の数は、各々の場合において同じ原子から出発して時計回りの方向に及び反時計回りの方向に計測した場合に２つ以上異ならない。この好ましい実施形態では、置換基Ｘは、４個〜８個の環原子を有する各々の環における置換基の数が、少なくとも１つの置換基を保有することができ、隣接する環と直接又は連結基を介して結合していない上記環における原子の数に対して調整されるように選択される。
【００２９】
環Ｋ及びＫ１〜Ｋ５の少なくとも１つにおける少なくとも１つの環原子が置換基（水素原子以外の任意の原子又は原子の群）を保有することがさらに好ましい。
【００３０】
好ましくは、六員環は１位、４位において連結しており、式（１）の化合物は以下に示される式１．１〜式１．７及び式１．１４〜式１．１７のうちの１つにより表される：
【００３１】
【化２】
0005679972.tif 000003
【００３２】
【化３】
0005679972.tif 000004
【００３３】
式中、置換基Ｘ１〜Ｘ２０は上記式１の説明において規定される通りである。
【００３４】
本発明によるコレステリック（すなわちキラルネマティック）液晶混合物は少なくとも２つの液晶化合物を含有し、それらのうち少なくとも１つが上記一般式（１）の化合物であり、必要に応じて、それらのうちの１つ又はそれらのうちの２つ以上が非キラル又は非コレステリック液晶化合物である。
【００３５】
上記で説明されたように、本発明の基礎となる実験において、式（１）により表されない分子は、無衝撃特性に関して、上記少なくとも１つの非キラル又は非コレステリック液晶化合物と組み合わせると、性能がより低いことが判明した。
【００３６】
本発明による強誘電性液晶混合物は少なくとも２つの液晶化合物を含有し、それらのうちの少なくとも１つが上記一般式（１）の化合物であり、必要に応じて、それらのうちの１つ又はそれらのうちの２つ以上がキラル又は非キラルスメクティック液晶化合物である。
【００３７】
式（１）であって、
Ｒ１＝Ｙ−（ＣＨ２）ｎ−（Ｏ）ｍ−（ＣＨ２）ｋ−（Ｏ）ｌ−（ＣＨ２）ｐ−であり、
ｎが３〜７の値をとり、
Ｋが単結合を表し、
Ａ＝１であり、
Ｋ１〜５が、互いに独立して、ベンゼン環又はピリジン環又はピリミジン環を表し、
Ｘ１〜２０が、互いに独立して、−ＣＨ３基、−Ｃ２Ｈ５基、−Ｏ−ＣＨ３基、−ＣＦ３基及び−Ｏ−ＣＦ３基のうちの１つ、又はＨ原子、Ｆ原子及びＣｌ原子のうちの１つを表す、或いは
Ｒ１＝Ｙ−（ＣＨ２）ｎ−ＣＨＹ１−（Ｏ）ｍ−（ＣＨ２）ｋ−（Ｏ）ｌ−ＣＨＹ２−（ＣＨ２）ｐ−Ｙ３であり、
Ｋが単結合を表し、
Ａ＝１であり、Ａ１が０又は１の値をとり、
Ｋ１〜５が、互いに独立して、ベンゼン環又はピリジン環又はピリミジン環を表し、
Ｘ１〜２０が、−ＣＨ３基若しくは−Ｃ２Ｈ５基若しくは−Ｏ−ＣＨ３基若しくは−ＣＦ３基若しくは−Ｏ−ＣＦ３基又はＨ原子若しくはＦ原子若しくはＣｌ原子を表す、或いは
Ｒ１＝Ｙ−（ＣＨ２）ｎ−（Ｏ）ｍ−（ＣＨ２）ｋ−（Ｏ）ｌ−（ＣＨ２）ｐ−、又は
Ｙ−（ＣＨ２）ｎ−ＣＨＹ１−（Ｏ）ｍ−（ＣＨ２）ｋ−（Ｏ）ｌ−ＣＨＹ２−（ＣＨ２）ｐ−Ｙ３であり、
Ｋが、ベンゼン環、ピリジン環、ピリミジン環、シクロブタン環、シクロペンタン環、シクロヘプタン環及びシクロオクタン環のうちの１つを表し、
Ａ＝１、Ａ１＝０であり、
Ｋ１〜４が、ベンゼン環又はピリジン環又はピリミジン環を表し（Ｋ１及びＫ３がベンゼン環である場合を除く）、
Ｘ１〜１６が、互いに独立して、−ＣＨ３基、−Ｃ２Ｈ５基、−Ｏ−ＣＨ３基、−ＣＦ３基及び−Ｏ−ＣＦ３基のうちの１つ、又はＨ原子、Ｆ原子及びＣｌ原子のうちの１つを表す、或いは
Ｒ１＝Ｙ−（ＣＨ２）ｎ−（Ｏ）ｍ−（ＣＨ２）ｋ−（Ｏ）ｌ−（ＣＨ２）ｐ−であり、
ｎが３〜７の値をとり、
Ｋが単結合を表し、
Ａ＝１、Ａ１＝０であり、
Ｋ１〜５が、互いに独立して、ベンゼン環又はピリジン環又はピリミジン環を表し、
Ｘ１〜１６が、互いに独立して、Ｈ原子を表し、Ｘ１〜１６の７つ以下がハロゲン原子又は−ＣＨ３基又は−ＣＦ３基である場合がある、或いは
式（１）における少なくとも３つの、より好ましくは少なくとも４つの連続する環が、隣接する環又は結合と１位及び４位において連結したフェニレン環である、或いは
Ｒ２がキラル置換基であり、Ｒ１が、６個〜２５個の炭素原子、好ましくは７個〜２４個の炭素原子、より好ましくは（preferred）８個〜２３個の炭素原子、さらにより好ましくは９個〜２２個の炭素原子、特に好ましくは１０個〜２１個の炭素原子を有する非キラルな直鎖又は分岐鎖のアルキル残基である、或いは
各々が１位及び４位において連結した４つ又は５つのフェニレン環が存在する、或いは
アルキル残基Ｒ１が、その炭素原子のうちの１つにより前記外側のフェニレン環とパラ位において直接連結した、或いは
連続する環の外側の環、すなわちそれぞれ置換基Ｒ１−又はＲ１−Ｋ−及びＲ２−を保有する環が、２位、３位、５位及び６位に置換基を保有しない、或いは
ｇ個の連続する環（該環をＫ、Ｋ１、Ｋ２、Ｋ３、…、Ｋｇ−１と称する）において、任意の環Ｋｆ（ｆは０（この場合Ｋｆ＝Ｋ）、１（この場合Ｋｆ＝Ｋ１）、２（この場合Ｋｆ＝Ｋ２）等からｇ−１（この場合Ｋｆ＝Ｋｇ−１）までの値をとり得る）に関して、２つの環Ｋｆ１及びＫｆ２（ｆ２＞ｆ１）が２位、３位、５位又は６位において置換基を有する場合、２位、３位、５位又は６位において少なくとも１つの置換基も有しない環Ｋｆ（ｆ２＞ｆ＞ｆ１）が存在しない、換言すれば、任意の２つの置換された環の間に非置換の環が存在しない、或いは
Ｒ２基における前記少なくとも１つのキラル中心が、１つのエーテル結合−Ｏ−、又は非キラルなアルキレン基−ＣＹ６Ｙ６−、又は非キラルな式−Ｏ−ＣＹ６Ｙ６−の基、又は式−ＣＨ２−ＣＹ６Ｙ６−の基、又は非キラルな式−ＣＹ６Ｙ６−ＣＨ２−の基、又は非キラルな式−Ｏ−ＣＹ６Ｙ６−ＣＨ２−の基により環Ｋ４又は環Ｋ５から離れており、Ｙ６がＨ、Ｆ、Ｃｌ、−ＣＮ、ＣＦ３、−ＣｑＨ２ｑ＋１、−Ｏ−ＣｑＨ２ｑ＋１、−ＣＯ−Ｏ−ＣｑＨ２ｑ＋１である場合があり、ｑが１〜１１である場合がある、
式（１）の分子に関して、特に良好な結果が得られた。
【００３８】
分子の選択においてこれらの好ましい条件の２つ以上を適用した場合に、特に改善された結果が得られた。
【００３９】
本発明による液晶化合物は、合成スキーム１及び合成スキーム２により（accordingly to）、３，６−二置換シクロヘキサ−２−エノン若しくは２，５−二置換シクロヘキサノン（V.S.Bezborodov et al., Liquid Crystals, 23, 69-75 (1997); V.S.Bezborodov et al., Liquid Crystals, 28, 1755-1760 (2001)）の五塩化リン、水素化ホウ素ナトリウム、（ジエチルアミノ）硫黄トリフルオリド（ＤＡＳＴ）、他の化学的試薬との反応により、若しくはヨウ化メチルマグネシウムとのグリニャール反応及びその後の標準的な方法（V.S. Bezborodov et al., Mol. Cryst. Liq. Cryst., 299, 1 (1997)）における調製した中間体の変換により、又は対応する置換ブロモ置換ビフェニル若しくはテルフェニル、若しくは置換ピリジン、若しくはピリミジンの対応するアリールボロン酸とのクロスカップリング（鈴木）反応（A. Suzuki, J. Organometallic Chem., 576, 147 (1999)）により、合成された。
【００４０】
【化４】
0005679972.tif 000005
スキーム１
【００４１】
【化５】
0005679972.tif 000006
スキーム２
【００４２】
本発明による多くの化合物が、従来技術において既知の化合物よりも、幾つかの用途に関してより良好なパラメータを示す。
【００４３】
本発明による式（１）の液晶化合物により、種々の値の光学異方性（Δｎ）及び自発分極、並びに強誘電性相の広い温度範囲を有する新たな強誘電性ＬＣ混合物、又は種々の値の螺旋ピッチ及び光学異方性（Δｎ）、正の若しくは負の誘電異方性（Δε）、所要の値の弾性定数（特にＫ２２）、並びにコレステリック相の広い温度範囲を有するキラルネマティック混合物を作り出すことが可能となる。これらの混合物により、配向材料と組み合わせて、低作動電圧及び高コントラスト比を有する衝撃に安定な新たな強誘電性液晶ディスプレイ（ＬＣＤ）、又はパッシブマトリクス（静的若しくは多重化）若しくはアクティブマトリクス（ＴＦＴ）アドレス指定による新たな様式（効果）の高速スイッチング、低作動電圧、単安定若しくは双安定のキラルネマティックＬＣＤを作り出すことが可能となる。
【００４４】
式１における少なくとも３つの、より好ましくは少なくとも４つの連続する環が、隣接する環又は結合と１位及び４位において連結したフェニレン環である場合に、特に良好な結果が得られた。１位及び４位において連結した厳密に４つのフェニレン環を有するこのような化合物（クアテルフェニル誘導体）が、特に好ましい。直接連続する、すなわち互いと隣接する４つのパラ−フェニレン環により、粘性と、スイッチング時間と、有用な温度範囲の幅との間に最良の折衷案（compromise）が得られることが見出された。残基のうちの１つＲ１がキラル置換基であり、同時に他の残基Ｒ２が、６個〜２５個の炭素原子、好ましくは８個〜２３個の炭素原子、特に好ましくは９個〜２２個の炭素原子を有する非キラルな直鎖又は分岐鎖（好ましくは直鎖）のアルキル置換基であることがさらに好ましい。特に、最良の結果を得るために、アルキル残基が、外側のフェニレン環とパラ位において直接連結していなければならない。この非対称的な置換は、ＬＣＤセルにおけるコントラスト比、及びまたスイッチング時間に及ぼす機械的圧力の影響の低さに関して非常に有望であることが判明した。
【実施例】
【００４５】
本発明を、実施例１〜実施例４８、及び表１〜表９に提示したデータにより、より詳細に説明する。
【００４６】
しかしながら、これらの実施例は、本発明の範囲を限定するものではない。これらの実施例において、「％」で測定される全ての量は、問題の物質の質量分率、すなわち混合物の質量に対するその物質の質量の比率である。「％」で記載される濃度は、溶液又は混合物中に存在する問題の溶質又は物質の質量（単位：ｇ）と溶液又は混合物の１００ｇの量との比率である。
【００４７】
中間体１
６−（４−メトキシフェニル）−３−（ｔｒａｎｓ−４−ヘプチル（hepty）シクロヘキシルフェニル）−シクロヘキサ−２−エン−１−オン
【００４８】
【化６】
0005679972.tif 000007
【００４９】
１−（３−ジメチルアミノプロパノイル）−４−（ｔｒａｎｓ−４−ヘプチルシクロヘキシルベンゼン）塩酸塩（０．１６７ｍｏｌ）、４−メトキシフェニルアセトン（０．１７ｍｏｌ）、水酸化カリウム（０．５１ｍｏｌ）及びジオキサン（２５０ｍｌ）の混合物を、撹拌しながら約５時間〜６時間還流し、室温まで冷却した後、硫酸の１０％水溶液で処理した。生成物を酢酸エチルで２回抽出し、通常の手順の後で溶液をシリカゲルにより濾過し、溶媒を真空中で除去した。残留物をイソプロパノールから再結晶化した。
【００５０】
中間体２
４−（ｔｒａｎｓ−４−ヘプチルシクロヘキシル）−３’−クロロ−４’’−メトキシテルフェニル
【００５１】
【化７】
0005679972.tif 000008
【００５２】
１５０ｍｌのトルエン中における６−（４−メトキシフェニル）−３−（ｔｒａｎｓ−４−ヘプチルシクロヘキシルフェニル）シクロヘキサ−２−エノン（中間体１、２６．２ｍｍｏｌ）の撹拌した溶液に、五塩化リン（３９．３ｍｍｏｌ）を添加した。反応混合物を撹拌しながら約５時間還流し、室温まで冷却した後、１００ｍｌの水を添加し、混合物をさらに１時間撹拌した。反応混合物を、水（約３００ｍｌ）中に注ぎ、塩化メチレンで２回抽出した。有機層を硫酸マグネシウムで乾燥し、シリカゲルにより濾過した。溶媒を除去した。得られた生成物を、さらなる精製を全く行わずに、さらなる変換のために使用した。
【００５３】
中間体３
４−（ｔｒａｎｓ−４−ヘプチルシクロヘキシル）−３’−クロロ−４’’−ヒドロキシテルフェニル
【００５４】
【化８】
0005679972.tif 000009
【００５５】
４−（ｔｒａｎｓ−４−ヘプチルシクロヘキシル）−３’−クロロ−４’’−メトキシテルフェニル（中間体２）を、１００ｍｌの酢酸及び５ｍｌの５９％ヨウ化水素酸水溶液と混合した。混合物を約１２時間還流し、室温まで冷却し、水中に注いだ。生成物を塩化メチレンで２回抽出した。結合した有機層を、チオ硫酸ナトリウムの希釈溶液、水により洗浄し、硫酸マグネシウムで乾燥した。溶媒を除去した後、生成物をトルエン−ヘプタン混合物から再結晶化した。
【００５６】
中間体４
４−デシル−３’’−メチル−４’’’−メトキシクアテルフェニル
【００５７】
【化９】
0005679972.tif 000010
【００５８】
８０ｍｌのＴＨＦ中における６−（４−メトキシフェニル）−３−（４−デシルビフェニル）シクロヘキサ−２−エノン（３３ｍｍｏｌ）の溶液を、撹拌しながら、１．６ｇ（６６ｍｍｏｌ）のマグネシウムから調製したヨウ化メチルマグネシウムのエーテル溶液で処理した。反応混合物を、３５℃で３時間撹拌し、その後終夜維持した。通常の酸処理の後、対応するジエンのエーテル溶液を得た。エーテルをその後蒸留により除去し、トルエンで置き換えた。対応する芳香族化合物への酸化のために、空気を還流下で５時間ジエン溶液に通過させた。室温まで冷却した後、溶液をシリカゲルにより濾過し、トルエンを真空中で蒸留により除去した。得られた生成物を、さらなる精製を全く行わずに、さらなる変換のために使用した。
【００５９】
中間体５
４−デシル−３’’−メチル−４’’’−ヒドロキシクアテルフェニル
【００６０】
【化１０】
0005679972.tif 000011
【００６１】
４−デシル−３’’−メチル−４’’’−メトキシクアテルフェニル（中間体４）を、１００ｍｌの酢酸及び５ｍｌの５９％ヨウ化水素酸水溶液と混合した。混合物を１２時間還流し、室温まで冷却し、水中に注いだ。生成物を塩化メチレンで２回抽出した。結合した有機層を、チオ硫酸ナトリウムの希釈溶液、水により洗浄し、硫酸マグネシウムで乾燥した。溶媒を除去した後、生成物をトルエン−ヘプタン混合物から再結晶化した。
【００６２】
実施例１．  Ｓ−４−（ｔｒａｎｓ−４−ヘプチルシクロヘキシル）−３’−クロロ−４’’−（１−メチルヘプチルオキシ）テルフェニル
【００６３】
【化１１】
0005679972.tif 000012
【００６４】
５℃〜１０℃の温度で、２０ｍｌのＴＨＦ中における３’−クロロ−４’’−ヒドロキシ−４−（ｔｒａｎｓ−４−ヘプチルシクロヘキシル）テルフェニル（中間体３）（３．２６ｍｍｏｌ）、Ｒ−２−オクタノール（３．７６ｍｍｏｌ）及びトリフェニルホスフィン（３．７６ｍｍｏｌ）の撹拌した混合物に、ジイソプロピルアゾジカルボキシレート（３．７６ｍｍｏｌ）を１０分間〜１５分間添加した。混合物を室温で終夜撹拌した。ＴＨＦをその後真空中で蒸留により除去し、残留物をヘキサンで複数回洗浄して、所望の生成物を抽出した。生成物を酸化アルミニウムにおけるフラッシュクロマトグラフィ（ヘキサン−酢酸エチル、５０：１）により精製し、その後２−プロパノールから結晶化した。収率は５７％であった。
【００６５】
実施例２．  Ｓ−４−デシル−３’’−メチル−４’’’−（１−メチルペンチルオキシ）クアテルフェニル
【００６６】
【化１２】
0005679972.tif 000013
【００６７】
５℃〜１０℃の温度で、２５ｍｌのＴＨＦ中における４−デシル−３’’−メチル−４’’’−ヒドロキシクアテルフェニル（中間体５）（４．４１ｍｍｏｌ）、Ｒ−２−ヘキサノール（５．０１ｍｍｏｌ）及びトリフェニルホスフィン（５．０ｍｍｏｌ）の撹拌した混合物に、ジイソプロピルアゾジカルボキシレート（５．０１ｍｍｏｌ）を１０分間〜１５分間添加した。混合物を室温で終夜撹拌した。ＴＨＦをその後真空中で蒸留により除去し、残留物をヘキサン−酢酸エチル（５０：１）混合物で複数回洗浄して、所望の生成物を抽出した。生成物を酸化アルミニウムにおけるフラッシュクロマトグラフィ（ヘキサン−酢酸エチル５０：１）により精製し、その後アセトンから結晶化した。収率は６３％であった。
【００６８】
実施例３．  Ｓ−４−ノニル−３’−フルオロ−４’’’−（２−クロロプロピルオキシ）クアテルフェニル
【００６９】
【化１３】
0005679972.tif 000014
【００７０】
この化合物を、対応するヒドロキシクアテルフェニルのＲ−（−）−２−クロロプロパノールとの反応により合成した。収率は５５％であった。
【００７１】
同様の変換、並びにスキーム１及びスキーム２に提示される変換を使用して、以下の化合物を合成した。
【００７２】
実施例４．  ブチルＳ−２−［４−オクチル−２’−フルオロ−３’’−トリフルオロメチル−４’’’−クアテルフェニルオキシ］−プロピオネート
【００７３】
【化１４】
0005679972.tif 000015
【００７４】
実施例５．  Ｒ−４−オクチル−３’’−クロロ−４’’’−（１−メチルヘキシルオキシ）クアテルフェニル
【００７５】
【化１５】
0005679972.tif 000016
【００７６】
実施例６．（比較（comparative））  Ｒ−４−（ｔｒａｎｓ−４−ヘプチルシクロヘキシル）−３’−メトキシ−４’’−（１−トリフルオロメチルヘプチル−オキシカルボニル）テルフェニル
【００７７】
【化１６】
0005679972.tif 000017
【００７８】
実施例７．（比較）  Ｒ−４−（４−ノニル−２−トリフルオロメチル）シクロヘキサ−１−エニル）−３’−クロロ−４’’−（１−メチルヘプチルオキシ）テルフェニル
【００７９】
【化１７】
0005679972.tif 000018
【００８０】
実施例８．（比較）  Ｓ−２−［４−（２−フルオロヘキシルオキシ）ビフェニル−４’］−５−（ｔｒａｎｓ−４−ヘキシルシクロヘキシル）−１−フルオロシクロヘキサ−１−エン
【００８１】
【化１８】
0005679972.tif 000019
【００８２】
実施例９．  Ｓ−２−［２’−メチル−４’’−（１−メチルヘプチルオキシ）テルフェニル−４］−５−ヘプチルピリジン
【００８３】
【化１９】
0005679972.tif 000020
【００８４】
実施例１０．  Ｓ−２−［２−フルオロ−４’’−（１−メチルヘプチルオキシ）テルフェニル−４］−５−オクチルピリミジン
【００８５】
【化２０】
0005679972.tif 000021
【００８６】
これらの化合物並びに他のピリジン及びピリミジン誘導体を、置換ブロモ（ヨード）ピリジン又はピリミジンの対応するアリールボロン酸とのクロスカップリング反応により調製した。
【００８７】
スキーム１及びスキーム２に提示される変換、並びにクロスカップリング反応を、以下の５つの環化合物の合成にも使用した。
【００８８】
実施例１１．  Ｓ−４−ノニル−３’，２’’−ジフルオロ−３’’’−クロロ−４’’’’−（１−メチルヘプチルオキシ）ペンタフェニル
【００８９】
【化２１】
0005679972.tif 000022
【００９０】
実施例１２．（比較）  Ｓ−４−（ｔｒａｎｓ−４−オクチルシクロヘキシル）−３，３’’−ジクロロ−４’’’−（１−メチルペンチルオキシ）−クアテルフェニル
【００９１】
【化２２】
0005679972.tif 000023
【００９２】
実施例１３．（比較）  Ｓ−２−［４−（１−メチルヘプチルオキシ）−３’−クロロテルフェニル−４’’］−５−（ｔｒａｎｓ−４−ヘプチルシクロヘキシル）−１−トリフルオロメチルシクロヘキサ−１−エン
【００９３】
【化２３】
0005679972.tif 000024
【００９４】
実施例１４．  Ｒ−２−［２−フルオロ−４’’−（１−メチルヘプチルオキシ）テルフェニル−４］−５−オクチルピリミジン
【００９５】
【化２４】
0005679972.tif 000025
【００９６】
対応する３，６−二置換シクロヘキサ−２−エノンの同様の変換を使用して、化合物１．１〜化合物１．１９、並びに表１及び表２に提示される化合物を、合成した。
【００９７】
【表１】
0005679972.tif 000026
【００９８】
【表２】
0005679972.tif 000027
【００９９】
実施例１５（比較）
以下の組成の強誘電性ＬＣ混合物Ａ−１を調製した：
【０１００】
【化２５】
0005679972.tif 000028
転移温度：Ｃｒ−６．３℃ＳｍＣ＊５２．４℃ＳｍＡ６８．１℃Ｉ
【０１０１】
実施例１６（比較）
以下の組成の強誘電性ＬＣ混合物Ａ−２を調製した：
【０１０２】
【化２６】
0005679972.tif 000029
転移温度：Ｃｒ７．３℃ＳｍＣ＊６７．７℃ＳｍＡ７４．２℃Ｉ
【０１０３】
実施例１７（比較）
以下の組成の強誘電性ＬＣ混合物Ｂ−１を調製した：
【０１０４】
【化２７】
0005679972.tif 000030
転移温度：Ｃｒ５．６℃ＳｍＣ＊５４．２℃ＳｍＡ７１．１℃Ｉ
【０１０５】
実施例１８（比較）
以下の組成の強誘電性ＬＣ混合物Ｂ−２を調製した：
【０１０６】
【化２８】
0005679972.tif 000031
転移温度Ｃｒ-７．３℃ＳｍＣ＊８５．０℃ＳｍＡ１０９．３℃Ｎ１１４．０℃Ｉ
【０１０７】
実施例１９（比較）
以下の組成の強誘電性ＬＣ混合物Ａ−３を調製した：
【０１０８】
【化２９】
0005679972.tif 000032
転移温度：Ｃｒ９．５℃ＳｍＣ＊５０．４℃ＳｍＡ６１．３℃Ｉ
【０１０９】
実施例２０（比較）
以下の組成の強誘電性ＬＣ混合物Ａ−４を調製した：
【０１１０】
【化３０】
0005679972.tif 000033
転移温度：Ｃｒ１１．２℃ＳｍＣ＊６１．４℃ＳｍＡ７９．１℃Ｉ
【０１１１】
実施例２１（比較）
以下の組成の強誘電性ＬＣ混合物Ｂ−３を調製した：
【０１１２】
【化３１】
0005679972.tif 000034
転移温度：Ｃｒ８．３℃ＳｍＣ＊５６．１℃ＳｍＡ７１．１℃Ｉ
【０１１３】
実施例２２（比較）
以下の組成の強誘電性ＬＣ混合物Ｂ−４を調製した：
【０１１４】
【化３２】
0005679972.tif 000035
転移温度：Ｃｒ１５．５℃ＳｍＣ＊６３．１℃ＳｍＡ９４．７℃Ｉ
【０１１５】
実施例２３
以下の組成の強誘電性ＬＣ混合物Ｃ−１を調製した：
【０１１６】
【化３３】
0005679972.tif 000036
転移温度：Ｃｒ-２３．４℃ＳｍＣ＊６５．７℃ＳｍＡ８１．２℃
【０１１７】
実施例２４
以下の組成の強誘電性ＬＣ混合物Ｃ−２を調製した：
【０１１８】
【化３４】
0005679972.tif 000037
転移温度：Ｃｒ-１５．７℃ＳｍＣ＊８９．５℃ＳｍＡ１０９．５℃１１３．０℃Ｉ
【０１１９】
実施例２５
以下の組成の強誘電性ＬＣ混合物Ｄ−１を調製した：
【０１２０】
【化３５】
0005679972.tif 000038
転移温度：Ｃｒ-１７．１℃ＳｍＣ＊５９．３℃ＳｍＡ７１．５℃Ｉ
【０１２１】
実施例２６
以下の組成の強誘電性ＬＣ混合物Ｄ−２を調製した：
【０１２２】
【化３６】
0005679972.tif 000039
転移温度：Ｃｒ-９．７℃ＳｍＣ＊７９．４℃ＳｍＡ８９．０℃１００．０℃Ｉ
【０１２３】
既知のキラル化合物を含有する強誘電性混合物（混合物Ａ−１、Ａ−２；Ｂ−１、Ｂ−２）、及び本発明によるキラル化合物を含有する強誘電性混合物（混合物Ｃ−１、Ｃ−２；Ｄ−１、Ｄ−２）の調査により、本発明によるキラル材料及びこれらを含む混合物、並びにこのような混合物を含むディスプレイセルが、ＳｍＣ＊相の広い温度範囲、並びに非常に良好な熱的及び機械的安定性を有することが示された（表３を参照されたい）。得られた結果により、機械的衝撃（本発明者らの実験においては、機械的圧力下で、セルの厚みを３．５μｍから１．３μｍまで（その元の幅の最大６０％）減少させた）が、既知のキラル化合物に基づくＦＬＣ混合物（混合物Ａ−１、Ａ−２；Ｂ−１、Ｂ−２）を含有するセルとの比較において、本発明によるＦＬＣセルの不可逆的な配向破壊を引き起こさないことが示された。本発明者らは、多数の非常に厳しい試験の後にも、配向状態の変化を見出さなかった。全てのセルが同じ配向の質、コントラストを有しており、３０ｃｍの高さから平坦な表面上にセルを落下させた場合の機械的圧力及び機械的衝撃の後でも欠陥を有しなかった。
【０１２４】
表３．機械的圧力に対するＦＬＣセルのコントラスト比の依存性＊
【表３】
0005679972.tif 000040
0005679972.tif 000041
0005679972.tif 000042
＊混合物の電気光学パラメータの測定は、室温（２２．５℃）で行った。
【０１２５】
実施例２７
以下の組成の強誘電性ＬＣ混合物Ｃ−２．２を調製した：
【０１２６】
【化３７】
0005679972.tif 000043
転移温度：Ｃｒ-１５．３℃ＳｍＣ＊６９．２℃ＳｍＡ９０．１℃Ｉ
【０１２７】
本発明の化合物に基づくＦＬＣ混合物（Ｃ−２．２）、及び既知の化合物に基づくＦＬＣ混合物（Ａ−２）の電気光学パラメータ及び動的パラメータの調査により、新たな強誘電性ＬＣＤが、より低い作動電圧、高速のレスポンス時間（ｔｏｎ＋ｔｏｆｆ）、高コントラスト比（３００：１を超える）を特徴とし、強誘電性ＬＣ相の広い温度範囲を有することが示された（表４）。
【０１２８】
表４．ＦＬＣ混合物の物理学的パラメータ＊
【表４】
0005679972.tif 000044
＊混合物の電気光学パラメータの測定は、室温（２２．５℃）で行った。
【０１２９】
これらのディスプレイのタイプは、他のディスプレイ技術に対して多くの利点を有し、将来的に広く使用することができる。
【０１３０】
ＩＴＯ電極（抵抗率１５０Ω／ｃｍ２を有する）及びＳｉＯ２絶縁層（１７０ｎｍ厚）を備えたガラスセルにおいて、電気光学的研究を行った。市販の配向層（ナイロン６又はＡＬ−１２５４又はＰＬ−３００１）をスピンコートし（spinned）、平行に又は一方向にラビングした（rubbed）。セルの厚み（１．５μｍ〜３０μｍ）を、各々の場合において干渉法により測定した。電気光学的測定中、セルの温度は±０．３℃の精度で制御され、試料を横切る勾配は１℃を超えなかった。透過率（transmission）が１０％から９０％まで対応して変化した時に、レスポンス時間（ｔｏｎ及びｔｏｆｆ）を測定した。
【０１３１】
式（１）の化合物を種々のネマティック液晶化合物と混合することにより、本発明による新たなコレステリック（すなわちキラルネマティック）混合物を調製した。
【０１３２】
新たなコレステリック材料は、−３０℃から＋１００℃までのキラルネマティック相の温度範囲を有しており、螺旋ピッチは１０ｎｍ〜３００μｍである。
【０１３３】
本発明による新たな様式（効果）の単安定又は双安定のキラルネマティックＬＣＤを、セルの２つの配向層において平行、逆平行又はねじれラビング方向で作製した。市販のポリアミド、ナイロン、及び他のポリマー材料を配向層として使用した。種々のギャップ（１．５μｍ〜２０μｍ）を有するセルに、本発明のキラルネマティック材料を充填した。対応する駆動波形を使用して、スイッチングを行い、単安定又は双安定の状態を得た。キラルネマティックセルの詳細なパラメータを、次の実施例及び表５〜表９に列挙する。
【０１３４】
実施例２８（比較）
以下の組成のネマティック混合物Ｍ−１を調製した：
【０１３５】
【化３８】
0005679972.tif 000045
【０１３６】
実施例２９（比較）
以下の組成のネマティック混合物Ｍ−３を調製した：
【０１３７】
【化３９】
0005679972.tif 000046
【０１３８】
実施例３０（比較）
以下の組成のコレステリック混合物Ｍ−１．１を調製した：
【０１３９】
【化４０】
0005679972.tif 000047
【０１４０】
実施例３１
以下の組成のコレステリック混合物Ｍ−１．２を調製した：
【０１４１】
【化４１】
0005679972.tif 000048
【０１４２】
実施例３２（比較）
以下の組成のコレステリック混合物Ｍ−２．１を調製した：
【０１４３】
市販の「Merck」混合物ＭＬＣ−６６５７−１００          ９０％
【化４２】
0005679972.tif 000049
【０１４４】
実施例３３
以下の組成のコレステリック混合物Ｍ−２．２を調製した：
【０１４５】
ＭＬＣ−６６５７−１００                            ９０％
【化４３】
0005679972.tif 000050
【０１４６】
実施例３４（比較）
以下の組成のコレステリック混合物Ｍ−３．１を調製した：
【０１４７】
【化４４】
0005679972.tif 000051
【０１４８】
実施例３５
以下の組成のコレステリック混合物Ｍ−３．２を調製した：
【０１４９】
【化４５】
0005679972.tif 000052
【０１５０】
ネマティック混合物（混合物Ｍ−１、Merck社から入手した市販の混合物「ＭＬＣ−６６５７−１００」、Ｍ−３）、並びに既知のキラル化合物を含有するコレステリック混合物（混合物Ｍ−１．１、Ｍ−２．１、Ｍ−３．１）、及び本発明によるキラル化合物を含有するコレステリック混合物（混合物Ｍ−１．２、Ｍ−２．２、Ｍ−３．２）の調査により、本発明による組成物が、既知のキラル化合物に基づくコレステリック材料（混合物Ｍ−１．１、Ｍ−２．１、Ｍ−３．１）と比較して、１．０ｍｓ未満の非常に高速のレスポンス時間ｔｏｎ及びｔｏｆｆを特徴とすることが示された（表５を参照されたい）。これらの材料の最も高速のレスポンス時間ｔｏｎ及びｔｏｆｆは、約２０ｍｓでしかない。
【０１５１】
表５．ネマティック混合物及びキラルネマティック混合物のレスポンス時間（ｔｏｎ及びｔｏｆｆ）＊
【表５】
0005679972.tif 000053
＊混合物の電気光学パラメータの測定は、室温（２２．５℃）で行った。
【０１５２】
実施例３６（比較）
以下の組成のコレステリック混合物Ｍ−１．３を調製した：
【０１５３】
【化４６】
0005679972.tif 000054
【０１５４】
実施例３７
以下の組成のコレステリック混合物Ｍ−１．４を調製した：
【０１５５】
【化４７】
0005679972.tif 000055
【０１５６】
実施例３８（比較）
以下の組成のコレステリック混合物Ｍ−２．３を調製した：
【０１５７】
【化４８】
0005679972.tif 000056
【０１５８】
実施例３９
以下の組成のコレステリック混合物Ｍ−２．４を調製した：
【０１５９】
【化４９】
0005679972.tif 000057
【０１６０】
実施例４０（比較）
以下の組成のコレステリック混合物Ｍ−３．３を調製した：
【０１６１】
【化５０】
0005679972.tif 000058
【０１６２】
実施例４１
以下の組成のコレステリック混合物Ｍ−３．４を調製した：
【０１６３】
【化５１】
0005679972.tif 000059
【０１６４】
既知のキラル化合物を含有するコレステリック混合物（混合物Ｍ−１．３、Ｍ−２．３、Ｍ−３．３）、及び本発明によるキラル化合物を含有するコレステリック混合物（混合物Ｍ−１．４、Ｍ−２．４、Ｍ−３．４）の調査により、本発明による組成物が、既知のキラル化合物に基づくコレステリック材料（混合物Ｍ−１．１、Ｍ−２．１、Ｍ−３．１）、及び既知のＳＴＮディスプレイ用のキラルネマティック材料と比較して、電気光学曲線の非常に良好なシャープネス、及び同時に高速のレスポンス時間（ｔｏｎ＋ｔｏｆｆ）を特徴とすることが示された（表６を参照されたい）。
【０１６５】
これらの材料のタイプは、他の材料に対して利点を有し、例えばデューティ比が１：６４の多重化駆動スキームを有するＬＣＤの製造において広く使用することができる。
【０１６６】
表６．キラルネマティック混合物のシャープネス及びレスポンス時間（ｔｏｎ及びｔｏｆｆ）＊
【表６】
0005679972.tif 000060
＊混合物の電気光学パラメータの測定は、室温（２２．５℃）で行った。
【０１６７】
実施例４２（比較）
以下の組成のコレステリック混合物Ｍ−２．５を調製した：
【０１６８】
【化５２】
0005679972.tif 000061
【０１６９】
実施例４３
以下の組成のコレステリック混合物Ｍ−２．６を調製した：
【０１７０】
【化５３】
0005679972.tif 000062
【０１７１】
実施例４４（比較）
以下の組成のコレステリック混合物Ｍ−３．５を調製した：
【０１７２】
【化５４】
0005679972.tif 000063
【０１７３】
実施例４５
以下の組成のキラルネマティック混合物Ｍ−３．６を調製した：
【０１７４】
【化５５】
0005679972.tif 000064
【０１７５】
ネマティック混合物（混合物ＭＬＣ−６６５７−１００、Ｍ−３）、並びに既知のキラル化合物を含有するキラルネマティック混合物（混合物Ｍ−２．５、Ｍ−３．５）、及び本発明によるキラル化合物を含有するキラルネマティック混合物（混合物Ｍ−２．６、Ｍ−３．６）の調査により、本発明の組成物が、既知のキラル化合物に基づくコレステリック材料（混合物Ｍ−２．５、Ｍ−３．５）と比較して優れた双安定性（長期間にわたり安定な画像記憶）、及び同時に非常に高速のレスポンス時間ｔｏｎ及びｔｏｆｆを特徴とすることが示された（表７を参照されたい）。
【０１７６】
これらの材料のタイプは、他の材料に対して利点を有し、将来的に広く使用することができる。一度表示されると、情報は、そのアプリケーションの必要性に応じて数秒から数年の範囲で長時間記憶される。この固有の記憶は、双安定デバイスの主な利点である。それにより、特にアプリケーションが頻繁なアップデートを必要としない場合に、電力消費を低減することが可能となる。幾つかのモバイルアプリケーション、例えば電子書籍に関しては、そのエネルギー節約は、バッテリーの寿命を数オーダー増大させる決定的な改善であり得る。
【０１７７】
ネマティック混合物（混合物Ｍ−３）、及び本発明によるキラル化合物を含有するコレステリック混合物（混合物Ｍ−３．６）のさらなる調査により、本発明による組成物のレスポンス時間ｔｏｎ及びｔｏｆｆが、ネマティック材料（混合物Ｍ−３）と比較してセルの厚みにそれほど強く依存しないことが示された（表８を参照されたい）。
【０１７８】
表７．ネマティック混合物及びコレステリック混合物の双安定性及びレスポンス時間（ｔｏｎ及びｔｏｆｆ）＊
【表７】
0005679972.tif 000065
＊混合物の電気光学パラメータの測定は、室温（２２．５℃）で行った。
＊＊双安定性の評価：
・乏しい：１分間以下の画像記憶
・優れている：長期間（２週間を超える）にわたる安定な画像記憶
【０１７９】
表８．セルギャップに対するネマティック混合物及びキラルネマティック混合物のレスポンス時間（ｔｏｎ及びｔｏｆｆ）の依存性＊
【表８】
0005679972.tif 000066
＊混合物の電気光学パラメータの測定は、室温（２２．５℃）で行った。
【０１８０】
実施例４６（比較）
以下の組成のコレステリック混合物Ｍ−１．５を調製した：
【０１８１】
【化５６】
0005679972.tif 000067
【０１８２】
実施例４７（比較）
以下の組成のコレステリック混合物Ｍ−１．６を調製した：
【０１８３】
【化５７】
0005679972.tif 000068
【０１８４】
実施例４８
以下の組成のコレステリック混合物Ｍ−１．７を調製した：
【０１８５】
【化５８】
0005679972.tif 000069
【０１８６】
コレステリック混合物（混合物Ｍ−１．５、Ｍ−１．６、Ｍ−１．７、表９を参照されたい）の調査により、本発明によるキラル組成物（混合物Ｍ−１．７）を含有する選択反射セルが、既知のキラル化合物に基づく材料（混合物Ｍ−１．５、Ｍ−１．６）を含有するセルと比較して、より低い作動電圧を有することが示された。
【０１８７】
表９．キラルネマティックセルのしきい値電圧＊
【表９】
0005679972.tif 000070
＊混合物の電気光学パラメータの測定は、室温（２２．５℃）で行った。
【０１８８】
本発明による式（１）の液晶化合物により、種々の値の螺旋ピッチ及び光学異方性（Δｎ）、正の又は負の誘電異方性（Δε）、所要の値の弾性定数（特にＫ２２）、並びにキラルネマティック相の広い温度範囲を有するキラルネマティック混合物を作り出すことが可能となる。この混合物により、配向材料と組み合わせて、新たな様式（効果）の、パッシブマトリクス（静的若しくは多重化）又はアクティブマトリクス（ＴＦＴ）アドレス指定による高速スイッチング、低作動電圧、単安定又は双安定のコレステリックＬＣＤを作り出すことが可能となる。
【０１８９】
これらのディスプレイのタイプは、特に高速スイッチング、低作動電圧及び双安定性のために、他のディスプレイ技術に対して多くの利点を有し、将来的に広く使用することができる。この固有の記憶は、双安定デバイスの主な利点である。これにより、特にアプリケーションが頻繁なアップデートを必要としない場合に、電力消費を低減する（the low）ことが可能となる。幾つかのモバイルアプリケーションに関しては、このエネルギー節約は、バッテリーの寿命を数オーダー増大させる決定的な改善であり得る。
【０１９０】
特許文献１、特許文献２、特許文献３、特許文献４、特許文献５、特許文献６、特許文献７、特許文献８、特許文献９、特許文献１０、特許文献１１、特許文献１２、特許文献１３、特許文献１４及び特許文献１５に提示されるキラル化合物のさらなる調査により、これらの化合物が、式（Ｉ）の化合物とは対照的に、分子の堅固なロッド形状の中心コアを有さず、１０℃から１５４℃までの温度範囲全体においてスメクティックＣ相を形成する訳ではないことが示されたことに留意すべきである。調査により、これらの化合物を、
−コレステリック相の広い温度範囲（−３０℃から１００℃まで）、良好な動的パラメータ（５ｍｓ又は１０ｍｓ未満のレスポンス時間を含む）、低いしきい値電圧及び飽和電圧（２０Ｖ未満）、電気光学曲線の良好なシャープネス、並びに双安定テクスチャの良好な機械的、熱的及び長期的安定性を有するコレステリック液晶混合物、並びに
−種々の値の光学異方性（Δｎ）及び自発分極、並びに強誘電性相の広い温度範囲を有する強誘電性液晶混合物、又は種々の値の螺旋ピッチ及び光学異方性（Δｎ）、正の若しくは負の誘電異方性（Δε）、所要の値の弾性定数（特にＫ２２）、並びにコレステリック相の広い温度範囲を有するキラルネマティック混合物
の調製のために使用することができないことが示された。
【０１９１】
特許文献１、特許文献２、特許文献３、特許文献４、特許文献５、特許文献６、特許文献７、特許文献８、特許文献９、特許文献１０、特許文献１１、特許文献１２、特許文献１３、特許文献１４及び特許文献１５の化合物及び液晶混合物では、配向材料と組み合わせて、低作動電圧及び高コントラスト比を有する衝撃に安定な強誘電性液晶ディスプレイ（ＬＣＤ）、又は高速スイッチング、低作動電圧、単安定若しくは双安定のキラルネマティックＬＣＤを作り出すことは可能とならない。